(57)【要約】【構成】綿繊維からなるか、あるいは天然材料を配合した綿繊維からなる環境にやさしいインテリアシート、およびその製造方法を提供するものである。インテリアシートは、綿繊維単独からなる生地か、あるいはこの生地に生物学的分解性天然材料を付着処理したものからなるため、天然の質感および立体効果を併せ持つシートである。また、有機化学材料糸から製造した従来のシートとは異なり、本発明のインテリアシートは、焼却または埋立地に埋め立てたときに環境汚染の原因になることはない。【選択図】図１
2009525896.tif 000002
【特許請求の範囲】
【請求項１】
コーマ綿繊維からなる複数の積層薄層からなる多層生地、および
この生地の一方の面に被覆され、アクリル樹脂、ＥＶＥ樹脂および生物分解性ＥＶＥ樹脂から選択された一種の樹脂からなることを特徴とする樹脂層を有するインテリアシート。
【請求項２】
上記多層生地と上記樹脂層との間に、５〜１５０ｇ／ｍ２の量で、木粉、籾殻粉、緑茶粉、ヨモギ粉、木炭粉、圧縮乾燥幹、葉、草花の葉、多年生植物の落ち葉および落ち葉粉、広葉樹または針葉樹の葉、多年生植物のわら、熱膨張バーミキュライト、雲母片、特定の長さに切断したマニラ麻繊維、ココナッツ繊維および麻糸の中から選択された一種か、あるいは二種以上の混合物からなる天然材料層をさらに配設した請求項１記載のインテリアシート。
【請求項３】
上記樹脂層と上記天然材料層との間に、上記生地と同じ材料からなる生地を配設した請求項１記載のインテリアシート。
【請求項４】
コーマ綿繊維からなる複数の積層薄層からなる多層生地、この生地の一方の面に５〜１５０ｇ／ｍ２の量で被覆された天然材料層、およびこのアクリル樹脂、ＥＶＥ樹脂および生物分解性ＥＶＥ樹脂の中から選択された樹脂からなる樹脂層を有する基材シートを有するインテリアシートであって、この天然材料層は、木粉、籾殻粉、緑茶粉、ヨモギ粉、木炭粉、圧縮乾燥幹、葉、草花の葉、多年生植物の落ち葉および落ち葉粉、広葉樹または針葉樹の葉、多年生植物のわら、熱膨張バーミキュライト、雲母片、特定の長さに切断したマニラ麻繊維、ココナッツ繊維および麻糸の中から選択された一種か、あるいは二種以上の混合物からなり、上記基材シートの一方の面に、第１被覆層を形成するとともに、第１被覆材料として水性アクリル樹脂、水性ＥＶＡ樹脂、水性ウレタン樹脂および水性生物分解性ＥＶＡ樹脂の中から選択した一種か、二種以上の混合物１５〜５０重量％、ノニオン分散剤およびアニオン分散剤の中から選択した一種０．２〜０．５重量％、水１５〜２０重量％、炭酸カルシウムおよび／またはタルク２０〜４０重量％、シリコーン系消泡剤および非シリコーン系消泡剤から選択した一種０．３〜０．５重量％、遠赤外線放出材、翡翠、硬材木炭、黄土、ゲルマニウム、イライト、石英斑岩およびセラミック粉、およびアニオン放出セラニウムの中から選択した一種３〜１０重量％、およびメタノールおよび水性アルコールから選択した一種１１．５〜１４重量％からなるものを使用し、
第１被覆層と反対側にある、基材シートの他方の面に印刷層を形成し、
この印刷層の上に第１トップ被覆層を形成し、第１トップ被覆材料として、水性アクリル樹脂、水性ウレタン樹脂および水性メラミン樹脂から選択した一種か、あるいは二種以上の混合物４０〜７０重量％、シリカル粉３〜５重量％、メタノールおよび水性アルコールから選択した一種６〜１８重量％、ポリエチレンワックス、シリコーンワックスおよびカルナウバワックスから選択した一種、あるいは二種以上の混合物５〜１０重量％、パーライトおよび／または雲母片粉５〜１０重量％、ノニオン分散剤およびアニオン分散剤から選択した一種０．２〜０．５重量％、パラフィンワックス、ポリエチレンワックス、シリコーン系撥水剤およびフッ素系撥水剤１０〜１５重量％、アルカリ性インク、酸性インクおよびアルカリ性顔料から選択した一種０．５〜１重量％、および消泡剤０．３〜０．５重量％からなるものを使用することを特徴とするインテリアシート。
【請求項５】
さらに第１トップ被覆層の上に、第１水性発泡組成物層を形成し、この第１水生発泡組成物層として、水性アクリル樹脂、水性ＥＶＡ樹脂および水性ウレタン樹脂の中から選択した一種、あるいは二種以上の混合物１０〜５０重量％、水５〜１０重量％、無機充填剤、炭酸カルシウム、タルクおよび二酸化チタンの中から選択した二種以上の混合物３２．５〜３５重量％、シリカル粉５〜１４重量％、イソブタン系水性発泡剤およびイソペンタン系水性発泡剤から選択した一種、あるいは二種の混合物２〜８重量％、ＭＥＧ（モノエチレングリコール）３〜１０重量％、パルプ粉１〜１０重量％、ノニオン乳化剤、アニオン乳化剤および両性乳化剤０．２〜０．５重量％、ノニオン分散剤およびアニオン分散剤一種０．３〜０．５重量％、およびアルカリ性インク、酸性インク、塩基性顔料およびアルカリ性顔料一種１〜２重量％からなるものを使用する請求項４記載のインテリアシート。
【請求項６】
コーマ綿繊維からなる複数の積層薄層からなる多層生地、この生地の一方の面に５〜１５０ｇ／ｍ２の量で被覆された天然材料層、およびこのアクリル樹脂、ＥＶＥ樹脂および生物分解性ＥＶＥ樹脂の中から選択された一種の樹脂からなる樹脂層を有する第１基材シートを有するインテリアシートであって、この天然材料層は、木粉、籾殻粉、緑茶粉、ヨモギ粉、木炭粉、圧縮乾燥幹、葉、草花の葉、多年生植物の落ち葉および落ち葉粉、広葉樹または針葉樹の葉、多年生植物のわら、熱膨張バーミキュライト、雲母片、特定の長さに切断したマニラ麻繊維、ココナッツ繊維および麻糸の中から選択された一種か、あるいは二種以上の混合物からなり、上記基材シートの一方の面に、第２被覆層を形成するとともに、第１被覆材料として水性アクリル樹脂、水性ＥＶＡ樹脂、水性ウレタン樹脂および水性生物分解性ＥＶＡ樹脂の中から選択した一種か、あるいは二種以上の混合物１５〜５０重量％、ノニオン分散剤およびアニオン分散剤の中から選択した一種０．２〜０．５重量％、水１５〜２０重量％、炭酸カルシウムおよび／またはタルク２０〜４０重量％、シリコーン系消泡剤および非シリコーン系消泡剤から選択した一種０．３〜０．５重量％、遠赤外線放出材、翡翠、硬材木炭、黄土、ゲルマニウム、イライト、石英斑岩およびセラミック粉、およびアニオン放出セラニウムの中から選択した一種３〜１０重量％、およびメタノールおよび水性アルコールから選択した一種１１．５〜１４重量％からなるものを使用し、
第２被覆層と反対側にある、基材シートの他方の面に接着剤組成物層を形成し、この接着剤組成物層として、水性アクリル樹脂、ＥＶＡ樹脂、生物分解性ＥＶＡ樹脂、水性ポリエチレン樹脂および水溶性ロジン樹脂の中から選択した一種、あるいは二種以上の混合物２０〜５０重量％、水４〜１０重量％、アニオン分散剤およびノニオン分散剤から選択した一種０．２〜０．５重量％、軽量のマイクロセル形材料および軽量マイクロカプセル形材料の中から選択した一種、あるいは混合物２〜５重量％、炭酸カルシウム、タルクおよび二酸化チタンの中から選択した二種以上の混合物３６〜４５重量％、シリカル粉３〜５重量％、パルプ粉２〜５重量％、イソブタン系水性発泡剤およびイソペンタン系水性発泡剤から選択した一種、あるいは混合物１〜５重量％、ＭＥＧ（モノエチレングリコール）１．５〜４重量％および消泡剤０．３〜０．５重量％からなるものを使用し、
第１基材シートと同じ組成をもつ第２基材シートをこの接着剤組成物層の上に被覆し、
上記接着剤組成物層の上に積層された基材シートの面に印刷層を形成し、そして
この印刷層の上に第２トップ被覆層を被覆し、第２トップ被覆材料として、水性アクリル樹脂、水性ウレタン樹脂および水性メラミン樹脂から選択した一種か、あるいは混合物４０〜７０重量％、シリカル粉３〜５重量％、メタノールおよび水性アルコールから選択した一種６〜１８重量％、ポリエチレンワックス、シリコーンワックスおよびカルナウバワックスから選択した一種、あるいは混合物５〜１０重量％、パーライトおよび／または雲母片粉５〜１０重量％、ノニオン分散剤およびアニオン分散剤から選択した一種０．２〜０．５重量％、パラフィンワックス、ポリエチレンワックス、シリコーン系撥水剤およびフッ素系撥水剤１０〜１５重量％、アルカリ性インク、酸性インクおよびアルカリ性顔料から選択した一種０．５〜１重量％、および消泡剤０．３〜０．５重量％からなるものを使用することを特徴とするインテリアシート。
【請求項７】
上記接着剤組成物が。上記接着剤組成物９５〜９７重量％、および遠赤外線放出材、翡翠、硬材木炭、黄土、ゲルマニウム、イライト、石英斑岩、およびアニオン放出セラニウムの中から選択した一種３〜５重量％からなる請求項６記載のインテリアシート。
【請求項８】
コーマ綿繊維からなる複数の積層薄層からなる多層生地、この生地の一方の面に５〜１５０ｇ／ｍ２の量で被覆された天然材料層、およびこのアクリル樹脂、ＥＶＥ樹脂および生物分解性ＥＶＥ樹脂の中から選択された一種の樹脂からなる樹脂層を有する第１基材シートを有するインテリアシートであって、この天然材料層は、木粉、籾殻粉、緑茶粉、ヨモギ粉、木炭粉、圧縮乾燥幹、葉、草花の葉、多年生植物の落ち葉および落ち葉粉、広葉樹または針葉樹の葉、多年生植物のわら、熱膨張バーミキュライト、雲母片、特定の長さに切断したマニラ麻繊維、ココナッツ繊維および麻糸の中から選択された一種か、二種以上の混合物からなり、
上記基材シートの一方の面に、第１難燃性被覆層を形成するとともに、第１難燃性被覆材料として水性アクリル樹脂、水性ＥＶＡ樹脂、および水性生物分解性ＥＶＡ樹脂の中から選択した一種か、あるいは二種以上の混合物１５〜５０重量％、ノニオン分散剤およびアニオン分散剤の中から選択した一種０．２〜０．５重量％、水１５〜２０重量％、水酸化アルミニウムおよび水酸化マグネシウムの混合物２２〜４０重量％、シリコーン系消泡剤および非シリコーン系消泡剤から選択した一種０．３〜０．５重量％、および遠赤外線放出材、翡翠、硬材木炭、黄土、ゲルマニウム、イライトおよび石英斑岩、およびアニオン放出セラニウムの中から選択した一種９．５〜１４重量％からなるものを使用し、
第１難燃性被覆層と反対側にある、基材シートの他方の面に難燃性接着剤組成物層を形成し、この難燃性接着剤組成物層として、水性アクリル樹脂、水性ＥＶＡ樹脂、生物分解性ＥＶＡ樹脂、水性ポリエチレン樹脂および水溶性ロジン樹脂の中から選択した一種、あるいは二種以上の混合物２０〜５０重量％、水４〜１０重量％、アニオン分散剤およびノニオン分散剤から選択した一種０．２〜０．５重量％、水酸化アルミニウムおよび水酸化マグネシウムの混合物３６〜４５重量％、シリカル粉３〜５重量％、パルプ粉２〜５重量％、軽量のマイクロセル形材料および軽量マイクロカプセル形材料の中から選択した一種、あるいは二種の混合物２〜５重量％、イソブタン系水性発泡剤およびイソペンタン系水性発泡剤１〜５重量％、ＭＥＧ（モノエチレングリコール）１．５〜４重量％、およびアニオン消泡剤およびノニオン消泡剤の中から選択した一種０．３〜０．５重量％からなるものを使用し、
第１基材シートと同じ組成をもつ第２基材シートをこの難燃性接着剤組成物層の上に積層し、
上記難燃性接着剤組成物層の上に積層された第２基材シートの面に印刷層を形成し、
この印刷層の上に第２トップ被覆層を被覆し、第２トップ被覆層として、水性アクリル樹脂、水性ウレタン樹脂および水性メラミン樹脂から選択した一種か、あるいは二種以上の混合物４０〜７０重量％、シリカル粉３〜５重量％、メタノールおよび水性アルコールから選択した一種６〜１８重量％、ポリエチレンワックス、シリコーンワックスおよびカルナウバワックスから選択した一種、あるいは混合物５〜１０重量％、パーライトおよび／または雲母片粉５〜１０重量％、ノニオン分散剤およびアニオン分散剤から選択した一種０．２〜０．５重量％、パラフィンワックス、ポリエチレンワックスおよびシリコーンワックス、およびフッ素系撥水剤の中から選択した一種１０〜１５重量％、アルカリ性インク、酸性インクおよびアルカリ性顔料から選択した一種０．５〜１重量％、および消泡剤０．３〜０．５重量％からなるものを使用することを特徴とするインテリアシート。
【請求項９】
上記難燃性接着剤組成物層が上記難燃性接着剤組成物９５〜９７重量％、および遠赤外線放出材、翡翠、硬材木炭、黄土、ゲルマニウム、イライト、石英斑岩、およびアニオン放出セラニウムの中から選択した一種３〜５重量％からなる請求項８記載のインテリアシート。
【請求項１０】
コーマ綿繊維からなる複数の積層薄層からなる多層生地からなるインテリアシートであって、この生地の一方の面に第３被覆層を形成し、第３被覆材料として、水性アクリル樹脂、水性ＥＶＡ樹脂、水性ウレタン樹脂および水生生物分解性ＥＶＡ樹脂から選択された一種、あるいは二種以上の混合物１５〜５０重量％、ノニオン分散剤およびアニオン分散剤から選択された一種０．２〜０．５重量％、水１５〜２０重量％、炭酸カルシウムおよび／またはタルク２０〜４０重量％、シリコーン系消泡剤および非シリコーン系消泡剤の中から選択した一種０．３〜０．５重量％、遠赤外線放出材、翡翠、硬材木炭、黄土、ゲルマニウム、イライト、石英斑岩、およびアニオン放出セラニウムの中から選択した一種３〜１０重量％、およびメタノールおよび水性メタノールから選択した一種１１．４〜１４重量％からなるものを使用し、
第３被覆層とは反対側にある、上記生地の他方の面に第２水性発泡組成物層を形成し、この第２水生発泡組成物層として、水性アクリル樹脂、水性ＥＶＡ樹脂および水性ウレタン樹脂の中から選択した一種、あるいは混合物１０〜５０重量％、水５〜１０重量％、無機充填剤、炭酸カルシウム、タルクおよび二酸化チタンの中から選択した二種以上の混合物３３．５〜４０重量％、シリカル粉５〜１４重量％、イソブタン系水性発泡剤およびイソペンタン系水性発泡剤から選択した一種、あるいは二種の混合物２〜１０重量％、ＭＥＧ（モノエチレングリコール）３〜１０重量％、パルプ粉１〜５重量％、ノニオン乳化剤、アニオン乳化剤および両性乳化剤０．２〜０．５重量％、およびノニオン分散剤およびアニオン分散剤から選択した一種０．３〜０．５重量％からなるものを使用し、
第２水性発泡組成物層の上に印刷層を形成し、そして
この印刷層の上に第３トップ被覆層を形成し、第３トップ被覆材料として、水性アクリル樹脂、水性ウレタン樹脂および水性メラミン樹脂から選択した一種か、あるいは二種以上の混合物４０〜７０重量％、シリカル粉３〜５重量％、メタノールおよび水性アルコールから選択した一種６〜１８重量％、ポリエチレン系水溶性ワックス、シリコーン系水溶性ワックスおよびカルナウバ系水溶性ワックスから選択した一種、または二種以上の混合物５〜１０重量％、パーライトおよび／または雲母片粉から選択した一種、あるいは混合物５〜１０重量％、ノニオン分散剤およびアニオン分散剤から選択した一種０．２〜０．５重量％、パラフィンワックス、ポリエチレンワックス、シリコーン系撥水剤およびフッ素系撥水剤の中から選択した一種１０〜１５重量％、アルカリ性インク、酸性インクおよびアルカリ性顔料から選択した一種０．５〜１重量％、および消泡剤０．３〜０．５重量％からなる被覆材料を使用することを特徴とするインテリアシート。
【請求項１１】
上記第２水性発泡組成物層が上記水性発泡組成物９５〜９７重量％、および遠赤外線放出材、翡翠、硬材木炭、黄土、ゲルマニウム、イライト、石英斑岩、およびアニオン放出セラニウムの中から選択した一種３〜５重量％からなる請求項１０記載のインテリアシート。
【請求項１２】
コーマ綿繊維からなる複数の積層薄層からなる多層生地からなるインテリアシートであって、
この生地の一方の面に第２難燃性被覆層を形成し、第２難燃性被覆材料として、水性アクリル樹脂、水性ＥＶＡ樹脂、水性ウレタン樹脂および水性生物分解性ＥＶＡ樹脂から選択された一種１５〜５０重量％、ノニオン分散剤およびアニオン分散剤から選択された一種０．２〜０．５重量％、水１５〜２０重量％、水酸化アルミニウムおよび水酸化マグネシウムの混合物２２〜４０重量、シリコーン系消泡剤および非シリコーン系消泡剤から選択した一種０．３〜０．５重量％、遠赤外線放出材、翡翠、硬材木炭、黄土、ゲルマニウム、イライト、石英斑岩およびセラミック粉、およびアニオン放出セラニウムの中から選択した一種３〜１０重量％、およびメタノールおよび水性メタノールから選択した一種９．５〜１４重量％からなるものを使用し、
第２難燃性被覆層とは反対側にある、上記生地の他方の面に水性難燃性発泡組成物層を形成し、この水性難燃性発泡層として、水性アクリル樹脂、水性ＥＶＡ樹脂および水性ウレタン樹脂の中から選択した一種、あるいは二種以上の混合物１０〜５０重量％、水５〜１０重量％、無機充填剤、水酸化アルミニウムおよび水酸化マグネシウムの中から選択した二種以上の混合物３３．５〜４０重量％、シリカル粉５〜１４重量％、イソブタン系水性発泡剤およびイソペンタン系水性発泡剤から選択した一種、あるいは二種の混合物２〜１０重量％、ＭＥＧ（モノエチレングリコール）３〜１０重量％、パルプ粉１〜５重量％、ノニオン乳化剤、アニオン乳化剤および両性乳化剤から選択した一種０．２〜０．５重量％およびノニオン分散剤およびアニオン分散剤０．３〜０．５重量％からなるものを使用し、
この水性難燃性発泡組成物層の上に印刷層を形成し、そして
この印刷層の上に第３トップ被覆層を形成し、第３トップ被覆材料として、水性アクリル樹脂、水性ウレタン樹脂および水性メラミン樹脂から選択した一種か、あるいは二種以上の混合物４０〜７０重量％、シリカル粉３〜５重量％、メタノールおよび水性アルコールから選択した一種６〜１８重量％、ポリエチレン系水溶性ワックス、シリコーン系水溶性ワックスおよびカルナウバ系水溶性ワックスから選択した一種、または二種以上の混合物５〜１０重量％、パーライトおよび雲母片粉の中から選択した一種、あるいは二種の混合物５〜１０重量％、ノニオン分散剤およびアニオン分散剤から選択した一種０．２〜０．５重量％、パラフィンワックス、ポリエチレンワックス、シリコーン系撥水剤およびフッ素系撥水剤の中から選択した一種１０〜１５重量％、アルカリ性インク、酸性インクおよびアルカリ性顔料から選択した一種０．５〜１重量％、および消泡剤０．３〜０．５重量％からなる被覆材料を使用することを特徴とするインテリアシート。
【請求項１３】
上記水性難燃性発泡組成物層、上記水性発泡組成物９５〜９７重量％、および遠赤外線放出材、翡翠、硬材木炭、黄土、ゲルマニウム、イライト、石英斑岩、およびアニオン放出セラニウムの中から選択した一種３〜５重量％からなる請求項１２記載のインテリアシート。
【請求項１４】
インテリアシートの製造方法であって、綿繊維からなる多層基材シート、または綿繊維からなる多層生地の一方の面に天然材料および樹脂材料を順次形成した基材シートを製造する工程、
この基材シートの一方の面に難燃性または非難燃性被覆材料を被覆形成して被覆層を形成する工程、
上記被覆層とは反対側にある、上記基材シートの他方の面に難燃性または非難燃性接着剤組成物か、あるいは水性発泡組成物を被覆形成して組成物層を形成する工程、
この組成物層の面に各種模様をもつ印刷層を形成する工程、
この印刷層の上に透明膜を形成するトップ被覆材料を被覆形成して、トップ被覆層が形成された積層体を得る工程、
この積層体を発泡処理して、発泡材料を形成する工程、および
内部に設けた加熱手段によって表面温度を５０〜２００℃に設定した彫刻エンボスローラで発泡材料をエンボス加工する工程を有することを特徴とする製造方法。
【発明の詳細な説明】
【技術分野】
【０００１】
本発明はインテリア用シートおよびその製造方法に関し、具体的には、綿繊維単独からなる生地、あるいはこれに生物分解性天然材料を付着処理したものからなるため、天然の質感をもつ上に立体的な効果をもち、焼却または埋立地に埋め立てたときに環境汚染の原因にならない環境にやさしいインテリアシート、およびその製造方法に関する。
【背景技術】
【０００２】
一般的にいって、不織生地などのシートは、ポリエチレン（ＰＥ）樹脂、ポリプロピレン（ＰＰ）樹脂やポリエチレンテレフタレート（ＰＥＴ）などの有機化学材料からなる糸から製造されているか、あるいは有機化学糸とグラスウール、マニラ麻繊維または麻糸とを特定の割合で混合することによって製造されている。あるいは、製紙法を使用して有機化学糸とパルプ繊維を混合し、これにマニラ麻繊維または麻繊維を配合することによって製造されている。このように製造されたシートは土木分野、工業分野、自動車の内外装材料分野、建築物の内外装材料分野を始めとする各種用途に使用されている。
【０００３】
ところが、これら従来のシートは有機化学糸を素材としているため、リサイクルできず、また焼却したときには人体に有害なジオキシン（ダイオキシン）などの環境ホルモンを放出する問題がある。また、シートは埋立地に埋め立てた場合、生物分解性ではないため、環境汚染の原因となる。
【発明の開示】
【発明が解決しようとする課題】
【０００４】
技術的課題
即ち、本発明は、従来技術の上記問題を解決するものであり、その目的は、綿繊維単独からなる生地、あるいはこれに生物分解性天然材料を付着処理したものからなるため、天然の質感をもつ上に立体的な効果をもち、焼却または埋立地に埋め立てたときに環境汚染の原因にならない環境にやさしいインテリアシート、およびその製造方法を提供することである。
【課題を解決するための手段】
【０００５】
課題の解決策
上記課題を解決するために、本発明の一態様によれば、本発明は、コーマ綿繊維からなる複数の積層薄層からなる多層生地、およびこの生地の一方の面に被覆処理され、アクリル樹脂、ＥＶＥ樹脂および生物分解性ＥＶＥ樹脂から選択された一種の樹脂からなる樹脂層を有するインテリアシートを提供するものである。
【０００６】
本発明のインテリアシートの場合、上記多層生地と上記樹脂層との間に、５〜１５０ｇ／ｍ２の量で、木粉、籾殻粉、緑茶粉、ヨモギ粉、木炭粉、圧縮乾燥幹、葉、草花の葉、多年生植物の落ち葉および落ち葉粉、広葉樹または針葉樹の葉、多年生植物のわら、熱膨張バーミキュライト、雲母片、特定の長さに切断したマニラ麻繊維、ココナッツ繊維および麻糸の中から選択された一種か、二種以上の混合物からなる天然材料層をさらに配設するのが好ましい。
【０００７】
また、上記樹脂層と上記天然材料層との間に、上記生地と同じ材料からなる生地を配設ことが好ましい。
【０００８】
本発明の第２態様によれば、本発明は、コーマ綿繊維からなる複数の積層薄層からなる多層生地、この生地の一方の面に５〜１５０ｇ／ｍ２の量で被覆処理された天然材料層、およびアクリル樹脂、ＥＶＥ樹脂および生物分解性ＥＶＥ樹脂の中から選択された一種の樹脂からなる樹脂層を有する基材シートを有するインテリアシートであって、この天然材料層は、木粉、籾殻粉、緑茶粉、ヨモギ粉、木炭粉、圧縮乾燥幹、葉、草花の葉、多年生植物の落ち葉および落ち葉粉、広葉樹または針葉樹の葉、多年生植物のわら、熱膨張バーミキュライト、雲母片、特定の長さに切断したマニラ麻繊維、ココナッツ繊維および麻糸の中から選択された一種か、二種以上の混合物からなり、上記基材シートの一方の面に、第１被覆層を形成するとともに、第１被覆材料として水性アクリル樹脂、水性ＥＶＡ樹脂、水性ウレタン樹脂および水性生物分解性ＥＶＡ樹脂の中から選択した一種か、あるいは二種以上の混合物１５〜５０重量％、ノニオン分散剤およびアニオン分散剤の中から選択した一種０．２〜０．５重量％、水１５〜２０重量％、炭酸カルシウムおよび／またはタルク２０〜４０重量％、シリコーン系消泡剤および非シリコーン系消泡剤から選択した一種０．３〜０．５重量％、遠赤外線放出材、翡翠、硬材木炭、黄土、ゲルマニウム、イライト、石英斑岩およびセラミック粉、およびアニオン放出セラニウムの中から選択した一種３〜１０重量％、およびメタノールおよび水性アルコールから選択した一種１１．５〜１４重量％からなるものを使用し、第１被覆層と反対側にある、基材シートの他方の面に印刷層を形成し、この印刷層の上に第１トップ被覆層を形成し、第１トップ被覆材料として、水性アクリル樹脂、水性ウレタン樹脂および水性メラミン樹脂から選択した一種か、あるいは二種以上の混合物４０〜７０重量％、シリカル粉３〜５重量％、メタノールおよび水性アルコールから選択した一種６〜１８重量％、ポリエチレンワックス、シリコーンワックスおよびカルナウバワックスから選択した一種、または二種以上の混合物５〜１０重量％、パーライトおよび／または雲母片粉５〜１０重量％、ノニオン分散剤およびアニオン分散剤から選択した一種０．２〜０．５重量％、パラフィンワックス、ポリエチレンワックス、シリコーン系撥水剤およびフッ素系撥水剤１０〜１５重量％、アルカリ性インク、酸性インクおよびアルカリ性顔料から選択した一種０．５〜１重量％、および消泡剤０．３〜０．５重量％からなるものを使用するインテリアシートを提供するものである。
【０００９】
本発明のインテリアシートの場合、さらに第１トップ被覆層の上に、第１水性発泡組成物層を形成するのが好ましく、この第１水生発泡組成物層として、水性アクリル樹脂、水性ＥＶＡ樹脂および水性ウレタン樹脂の中から選択した一種、あるいは二種以上の混合物１０〜５０重量％、水５〜１０重量％、無機充填剤、炭酸カルシウム、タルクおよび二酸化チタンの中から選択した二種以上の混合物３２．５〜３５重量％、シリカル粉５〜１４重量％、イソブタン系水性発泡剤およびイソペンタン系水性発泡剤から選択した一種、あるいは二種の混合物２〜８重量％、ＭＥＧ（モノエチレングリコール）３〜１０重量％、パルプ粉１〜１０重量％、ノニオン乳化剤、アニオン乳化剤および両性乳化剤０．２〜０．５重量％、ノニオン分散剤およびアニオン分散剤一種０．３〜０．５重量％、およびアルカリ性インク、酸性インク、塩基性顔料およびアルカリ性顔料一種１〜２重量％からなる組成物を使用する。
【００１０】
本発明の第３態様によれば、本発明は、コーマ綿繊維からなる複数の積層薄層からなる多層生地、この生地の一方の面に５〜１５０ｇ／ｍ２の量で被覆処理した天然材料層、およびこのアクリル樹脂、ＥＶＥ樹脂および生物分解性ＥＶＥ樹脂の中から選択された一種の樹脂からなる樹脂層を有する第１基材シートを有するインテリアシートであって、この天然材料層は、木粉、籾殻粉、緑茶粉、ヨモギ粉、木炭粉、圧縮乾燥幹、葉、草花の葉、多年生植物の落ち葉および落ち葉粉、広葉樹または針葉樹の葉、多年生植物のわら、熱膨張バーミキュライト、雲母片、特定の長さに切断したマニラ麻繊維、ココナッツ繊維および麻糸の中から選択された一種か、二種以上の混合物からなり、上記基材シートの一方の面に、第２被覆層を形成するとともに、第１被覆材料として水性アクリル樹脂、水性ＥＶＡ樹脂、水性ウレタン樹脂および水性生物分解性ＥＶＡ樹脂の中から選択した一種か、あるいは二種以上の混合物１５〜５０重量％、ノニオン分散剤およびアニオン分散剤の中から選択した一種０．２〜０．５重量％、水１５〜２０重量％、炭酸カルシウムおよび／またはタルク２０〜４０重量％、シリコーン系消泡剤および非シリコーン系消泡剤から選択した一種０．３〜０．５重量％、遠赤外線放出材、翡翠、硬材木炭、黄土、ゲルマニウム、イライト、石英斑岩およびセラミック粉、およびアニオン放出セラニウムの中から選択した一種３〜１０重量％、およびメタノールおよび水性アルコールから選択した一種１１．５〜１４重量％からなるものを使用し、第２被覆層と反対側にある、基材シートの他方の面に接着剤組成物層を形成し、この接着剤組成物層材料として、水性アクリル樹脂、ＥＶＡ樹脂、生物分解性ＥＶＡ樹脂、水性ポリエチレン樹脂および水溶性ロジン樹脂の中から選択した一種、あるいは二種以上の混合物２０〜５０重量％、水４〜１０重量％、アニオン分散剤およびノニオン分散剤から選択した一種０．２〜０．５重量％、軽量のマイクロセル形材料およびマイクロカプセル形材料の中から選択した一種、あるいは二種の混合物２〜５重量％、炭酸カルシウム、タルクおよび二酸化チタンの中から選択した二種以上の混合物３６〜４５重量％、シリカル粉３〜５重量％、パルプ粉２〜５重量％、イソブタン系水性発泡剤およびイソペンタン系水性発泡剤から選択した一種、あるいは二種の混合物１〜５重量％、ＭＥＧ（モノエチレングリコール）１．５〜４重量％および消泡剤０．３〜０．５重量％からなるものを使用し、第１基材シートと同じ組成をもつ第２基材シートをこの接着剤組成物層の上に被覆し、上記接着剤組成物層の上に積層された基材シートの面に印刷層を形成し、この印刷層の上に第２トップ被覆層を被覆し、第２トップ被覆材料として、水性アクリル樹脂、水性ウレタン樹脂および水性メラミン樹脂から選択した一種か、あるいは二種以上の混合物４０〜７０重量％、シリカル粉３〜５重量％、メタノールおよび水性アルコールから選択した一種６〜１８重量％、ポリエチレンワックス、シリコーンワックスおよびカルナウバワックスから選択した一種、または二種以上の混合物５〜１０重量％、パーライトおよび／または雲母片粉５〜１０重量％、ノニオン分散剤およびアニオン分散剤から選択した一種０．２〜０．５重量％、パラフィンワックス、ポリエチレンワックス、シリコーン系撥水剤およびフッ素系撥水剤１０〜１５重量％、アルカリ性インク、酸性インクおよびアルカリ性顔料から選択した一種０．５〜１重量％、および消泡剤０．３〜０．５重量％からなるものを使用するインテリアシートを提供するものである。
【００１１】
上記接着剤組成物層の場合、上記接着剤組成物９５〜９７重量％、および遠赤外線放出材、翡翠、硬材木炭、黄土、ゲルマニウム、イライト、石英斑岩およびセラミック粉、およびアニオン放出セラニウムの中から選択した一種３〜５重量％からなるのが好ましい。
【００１２】
本発明の第４態様によれば、本発明は、コーマ綿繊維からなる複数の積層薄層からなる多層生地、この生地の一方の面に５〜１５０ｇ／ｍ２の量で被覆処理した天然材料層、およびこのアクリル樹脂、ＥＶＥ樹脂および生物分解性ＥＶＥ樹脂の中から選択された一種の樹脂からなる樹脂層を有する第１基材シートを有するインテリアシートであって、この天然材料層は、木粉、籾殻粉、緑茶粉、ヨモギ粉、木炭粉、圧縮乾燥幹、葉、草花の葉、多年生植物の落ち葉および落ち葉粉、広葉樹または針葉樹の葉、多年生植物のわら、熱膨張バーミキュライト、雲母片、特定の長さに切断したマニラ麻繊維、ココナッツ繊維および麻糸の中から選択された一種か、二種以上の混合物からなり、上記基材シートの一方の面に、第１難燃性被覆層を形成するとともに、第１難燃性被覆材料として水性アクリル樹脂、水性ＥＶＡ樹脂および水性生物分解性ＥＶＡ樹脂の中から選択した一種か、あるいは二種以上の混合物１５〜５０重量％、ノニオン分散剤およびアニオン分散剤の中から選択した一種０．２〜０．５重量％、水１５〜２０重量％、水酸化アルミニウムおよび水酸化マグネシウムの混合物２２〜４０重量％、シリコーン系消泡剤および非シリコーン系消泡剤から選択した一種０．３〜０．５重量％、および遠赤外線放出材、翡翠、硬材木炭、黄土、ゲルマニウム、イライトおよび石英斑岩、およびアニオン放出セラニウムの中から選択した一種９．５〜１４重量％からなるものを使用し、第１難燃性被覆層と反対側にある、基材シートの他方の面に難燃性接着剤組成物層を形成し、この難燃性接着剤組成物層材料として、水性アクリル樹脂、ＥＶＡ樹脂、生物分解性ＥＶＡ樹脂、水性ポリエチレン樹脂および水溶性ロジン樹脂の中から選択した一種、あるいは二種以上の混合物２０〜５０重量％、水４〜１０重量％、アニオン分散剤およびノニオン分散剤から選択した一種０．２〜０．５重量％、水酸化アルミニウムおよび水酸化マグネシウムの混合物３６〜４５重量％、シリカル粉３〜５重量％、パルプ粉２〜５重量％、軽量のマイクロセル形材料およびマイクロカプセル形材料の中から選択した一種、あるいは二種の混合物２〜５重量％、イソブタン系水性発泡剤およびイソペンタン系水性発泡剤から選択した一種、あるいは二種の混合物１〜５重量％、ＭＥＧ（モノエチレングリコール）１．５〜４重量％およびアニオン消泡剤およびノニオン消泡剤の中から選択した一種０．３〜０．５重量％かなるものを使用し、第１基材シートと同じ組成をもつ第２基材シートをこの難燃性接着剤組成物層の上に積層し、上記難燃性接着剤組成物層の上に積層された第２基材シートの面に印刷層を形成し、この印刷層の上に第２トップ被覆層を被覆し、第２トップ被覆材料として、水性アクリル樹脂、水性ウレタン樹脂および水性メラミン樹脂から選択した一種か、あるいは二種以上の混合物４０〜７０重量％、シリカル粉３〜５重量％、メタノールおよび水性アルコールから選択した一種６〜１８重量％、ポリエチレンワックス、シリコーンワックスおよびカルナウバワックスから選択した一種、または二種以上の混合物５〜１０重量％、パーライトおよび／または雲母片粉５〜１０重量％、ノニオン分散剤およびアニオン分散剤から選択した一種０．２〜０．５重量％、パラフィンワックス、ポリエチレンワックス、およびフッ素系撥水剤の中から選択した一種１０〜１５重量％、アルカリ性インク、酸性インクおよびアルカリ性顔料から選択した一種０．５〜１重量％、および消泡剤０．３〜０．５重量％からなるものを使用するインテリアシートを提供するものである。
【００１３】
上記難燃性接着剤組成物層の場合、上記難燃性接着剤組成物９５〜９７重量％、および遠赤外線放出材、翡翠、硬材木炭、黄土、ゲルマニウム、イライトおよび石英斑岩、およびアニオン放出セラニウムの中から選択した一種３〜５重量％からなるのが好ましい。
【００１４】
本発明の第５態様によれば、本発明は、コーマ綿繊維からなる複数の積層薄層からなる多層生地からなるインテリアシートであって、この生地の一方の面に第３被覆層を形成し、第３被覆材料として、水性アクリル樹脂、水性ＥＶＡ樹脂、水性ウレタン樹脂および水性生物分解性ＥＶＡ樹脂から選択された一種あるいは二種以上の混合物１５〜５０重量％、ノニオン分散剤およびアニオン分散剤から選択された一種０．２〜０．５重量％、水１５〜２０重量％、炭酸カルシウムおよび／またはタルク２０〜４０重量％、シリコーン系消泡剤および非シリコーン系消泡剤の中から選択した一種０．３〜０．５重量％、遠赤外線放出材、翡翠、硬材木炭、黄土、ゲルマニウム、イライト、石英斑岩、およびアニオン放出セラニウムの中から選択した一種３〜１０重量％、およびメタノールおよび水性メタノールから選択した一種１１．４〜１４重量％からなるものを使用し、第３被覆層とは反対側にある、上記生地の他方の面に第２水性発泡組成物層を形成し、この第２水性発泡組成物層として、水性アクリル樹脂、水性ＥＶＡ樹脂および水性ウレタン樹脂の中から選択した一種、あるいは二種以上の混合物１０〜５０重量％、水５〜１０重量％、無機充填剤、炭酸カルシウム、タルクおよび二酸化チタンの中から選択した二種以上の混合物３３．５〜４０重量％、シリカル粉５〜１４重量％、イソブタン系水性発泡剤およびイソペンタン系水性発泡剤から選択した一種、あるいは二種の混合物２〜１０重量％、ＭＥＧ（モノエチレングリコール）３〜１０重量％、パルプ粉１〜５重量％、ノニオン乳化剤、アニオン乳化剤および両性乳化剤０．２〜０．５重量％、およびノニオン分散剤およびアニオン分散剤から選択した一種０．３〜０．５重量％からなるものを使用し、第２水性発泡組成物層の上に印刷層を形成し、この印刷層の上に第３トップ被覆層を形成し、第３トップ被覆材料として、水性アクリル樹脂、水性ウレタン樹脂および水性メラミン樹脂から選択した一種か、あるいは二種以上の混合物４０〜７０重量％、シリカル粉３〜５重量％、メタノールおよび水性アルコールから選択した一種６〜１８重量％、ポリエチレン系水溶性ワックス、シリコーン系水溶性ワックスおよびカルナウバ系水溶性ワックスから選択した一種、または二種以上の混合物５〜１０重量％、パーライトおよび／または雲母片粉から選択した一種、または混合物５〜１０重量％、ノニオン分散剤およびアニオン分散剤から選択した一種０．２〜０．５重量％、パラフィンワックス、ポリエチレンワックス、シリコーン系撥水剤およびフッ素系撥水剤の中から選択した一種１０〜１５重量％、アルカリ性インク、酸性インクおよびアルカリ性顔料から選択した一種０．５〜１重量％、および消泡剤０．３〜０．５重量％からなる被覆材料を使用するインテリアシートを提供するものである。
【００１５】
上記第２水生発泡組成物層の場合、上記水性発泡組成物９５〜９７重量％、および遠赤外線放出材、翡翠、硬材木炭、黄土、ゲルマニウム、イライト、石英斑岩、およびアニオン放出セラニウムの中から選択した一種３〜５重量％からなるのが好ましい。
【００１６】
本発明の第６態様によれば、本発明は、コーマ綿繊維からなる複数の積層薄層からなる多層生地からなるインテリアシートであって、この生地の一方の面に第２難燃性被覆層を形成し、第２難燃性被覆材料として、水性アクリル樹脂、水性ＥＶＡ樹脂、および水性生物分解性ＥＶＡ樹脂から選択された一種あるいは二種以上の混合物１５〜５０重量％、ノニオン分散剤およびアニオン分散剤から選択された一種０．２〜０．５重量％、水１５〜２０重量％、水酸化アルミニウムおよび水酸化マグネシウムの混合物２２〜４０重量、シリコーン系消泡剤および非シリコーン系消泡剤から選択した一種０．３〜０．５重量％、遠赤外線放出材、翡翠、硬材木炭、黄土、ゲルマニウム、イライト、石英斑岩、およびアニオン放出セラニウムの中から選択した一種３〜１０重量％、およびメタノールおよび水性アルコールから選択した一種９．５〜１４重量％からなるものを使用し、第２難燃性被覆層とは反対側にある、上記生地の他方の面に水性難燃性発泡組成物層を形成し、この水性難燃性発泡組成物層として、水性アクリル樹脂、水性ＥＶＡ樹脂および水性ウレタン樹脂の中から選択した一種、あるいは二種以上の混合物１０〜５０重量％、水５〜１０重量％、無機充填剤、水酸化アルミニウムおよび水酸化マグネシウムの混合物３３．５〜４０重量％、シリカル粉５〜１４重量％、イソブタン系水性発泡剤およびイソペンタン系水性発泡剤から選択した一種、あるいは二種の混合物２〜１０重量％、ＭＥＧ（モノエチレングリコール）３〜１０重量％、パルプ粉１〜５重量％、ノニオン乳化剤、アニオン乳化剤および両性乳化剤から選択した一種０．２〜０．５重量％、およびノニオン分散剤およびアニオン分散剤から選択した一種０．３〜０．５重量％からなるものを使用し、この水性難燃性発泡組成物層の上に印刷層を形成し、この印刷層の上に第３トップ被覆層を形成し、第３トップ被覆材料として、水性アクリル樹脂、水性ウレタン樹脂および水性メラミン樹脂から選択した一種か、あるいは二種以上の混合物４０〜７０重量％、シリカル粉３〜５重量％、メタノールおよび水性アルコールから選択した一種６〜１８重量％、ポリエチレン系水溶性ワックス、シリコーン系水溶性ワックスおよびカルナウバ系水溶性ワックスから選択した一種、または二種以上の混合物５〜１０重量％、パーライトおよび雲母片粉から選択した一種、または混合物５〜１０重量％、ノニオン分散剤およびアニオン分散剤から選択した一種０．２〜０．５重量％、パラフィンワックス、ポリエチレンワックス、シリコーン系撥水剤およびフッ素系撥水剤の中から選択した一種１０〜１５重量％、アルカリ性インク、酸性インクおよびアルカリ性顔料から選択した一種０．５〜１重量％、および消泡剤０．３〜０．５重量％からなる被覆材料を使用するインテリアシートを提供するものである。
【００１７】
上記水性難燃性発泡組成物層の場合、上記水性発泡組成物９５〜９７重量％、および遠赤外線放出材、翡翠、硬材木炭、黄土、ゲルマニウム、イライト、石英斑岩、およびアニオン放出セラニウムの中から選択した一種３〜５重量％からなるのが好ましい。
【００１８】
本発明の第７態様によれば、本発明は、インテリアシートの製造方法であって、綿繊維からなる多層基材シート、または綿繊維からなる多層生地の一方の面に天然材料および樹脂材料を順次形成した基材シートを製造する工程、この基材シートの一方の面に難燃性または非難燃性被覆材料を被覆形成して被覆層を形成する工程、上記被覆層とは反対側にある、上記基材シートの他方の面に難燃性または非難燃性接着剤組成物か、あるいは水性発泡組成物を被覆形成して組成物層を形成する工程、この組成物層の面に各種模様をもつ印刷層を形成する工程、この印刷層の上に透明膜を形成するトップ被覆材料を被覆形成して、トップ被覆層が形成された積層体を得る工程、この積層体を発砲して発砲材料を形成する工程、および内部に設けた加熱手段によって表面温度を５０〜２００℃に設定した彫刻エンボスローラで発泡材料をエンボス加工する工程を有する製造方法を提供するものである。
【発明を実施するための最良の形態】
【００１９】
以下、本発明の好適な実施態様を添付図面について説明する。
【００２０】
図１は、本発明に従ってインテリアシートを製造する方法を説明するフロー図であり、そして図２は、図１に示した方法を使用して製造したインテリアシートを説明する横断面図である。
【００２１】
これらの図に示すように、本発明に従ってインテリアシート１を製造するために、第１原料ホッパー１０に綿繊維を装入する。第１原料ホッパー１０に装入した綿繊維をカーディング機１１でコーマ処理する。カーディング機でコーマ処理した綿繊維を第１カーディング機１２に移し、薄いシートとして展開する。なお、第１カーディング機１２は、カーディング機１１からの綿繊維が複数の層に積層されて多層生地３に処理されている間、左右に繰り返し運動を行う。このとき、生地３の厚みが約０．２〜０．６ｍｍ（約３０〜１２０ｇ／ｍ２）になるようにするのが好ましい。なお、生地３の場合、単独でも壁紙用の基材シートとして利用できる。
【００２２】
次に、生物分解性天然材料、即ち木粉、籾殻粉、緑茶粉、ヨモギ粉、木炭粉、圧縮乾燥幹、葉、草花の葉、多年生植物の落ち葉および落ち葉粉、広葉樹または針葉樹の葉、多年生植物のわら、熱膨張バーミキュライト、雲母片、特定の長さに切断したマニラ麻繊維、ココナッツ繊維および麻糸の中から選択された一種か、二種以上の混合物を綿生地の一方の面に付着処理して天然材料層５を形成する。この場合、天然材料をコンベヤ１４により第２原料ホッパーから振動スクリーン１５に移し、必要な量、好ましくは５〜１５０ｇ／ｍ２の量で綿生地の一方の面に天然材料を展開して、生地３に天然材料層５を付着形成する。
【００２３】
次に、合成樹脂、即ちアクリル樹脂、ＥＶＥ樹脂および生物分解性ＥＶＥ樹脂の中から選択した一種からなる樹脂層７を生地３の一方の面、あるいは天然材料層５に形成する。この場合、樹脂を樹脂固形分１５〜３０重量％まで水で希釈し、スプレー装置によって希釈樹脂を天然材料層５にスプレー処理し、含侵装置１８によってこの層５に含侵処理する。あるいは、空気噴射によって樹脂を天然材料層５に付着発泡させてから、付着処理樹脂をプレスローラ（図示省略）で樹脂固形分８〜２５重量％までプレス処理し、樹脂層７を形成することもできる。
【００２４】
別な実施態様の場合、第２カーディング機１６を使用して、生地９を天然材料層５に０．０５〜０．１ｍｍの厚さで付着処理してから、上記と同様にして合成樹脂層７を生地９に付着形成できる。
【００２５】
次に、得られた構造体を円筒形乾燥機１９ａおよびトンネル形乾燥機１９ｂに順次送り込み、本発明のインテリアシート１を製造する。このようにして製造した本発明のインテリアシート１は、天然材料の質感および機能を示す作用効果をもち、そして厚みが０．３ｍｍ未満の場合には、壁紙の裏打ち紙として、あるいはＰＶＣフロアの基材ペーパとして利用できる。
【００２６】
また、上記のようにして製造した本発明のインテリアシートは、以下の工程を通じて、壁紙として、自動車の内装シートとして、あるいは建造物の内装仕上げ材料として利用できる。
【００２７】
図３は、シート１から加工した壁紙３０を示す横断面図である。まず、上記工程を通じて、厚みが０．４ｍｍ以上の第１シート１ａを製造する。第１シート１ａの一方の面に、即ち建造物の壁に対向する面に、グラビア印刷法を使用して２０〜５０ｇ／ｍ２の量で第１被覆材料を被覆処理し、被覆した材料を乾燥処理して第１被覆層３１を形成する。第１被覆層３１を形成する第１被覆材料としては、水性アクリル樹脂、水性ＥＶＡ樹脂、水性ウレタン樹脂および水性生物分解性ＥＶＡ樹脂の中から選択した一種か、二種以上の混合物１５〜５０重量％、ノニオン分散剤およびアニオン分散剤の中から選択した一種０．２〜０．５重量％、水１５〜２０重量％、炭酸カルシウムおよび／またはタルク２０〜４０重量％、シリコーン系消泡剤および非シリコーン系消泡剤から選択した一種０．３〜０．５重量％、遠赤外線放出材、翡翠、硬材木炭、黄土、ゲルマニウム、イライト、石英斑岩およびセラミック粉、およびアニオン放出セラニウムの中から選択した一種３〜１０重量％、およびメタノールおよび水性アルコールから選択した一種１１．５〜１４重量％からなるものを使用する。
【００２８】
第１被覆層３１とは反対側にある第１シート１ａの他方の面に、グラビア印刷法を使用して、各種模様をもつ印刷層３２を柄形成する。この印刷層３２の上に、透明膜を形成する第１トップ被覆材料を約２０〜１００ｇ／ｍ２の量で被覆形成するが、この場合には、回転スクリーン法、グラビア印刷法あるいはワイプ法（一種の含侵法）を使用する。次に、被覆形成したトップ被覆材料を乾燥処理して第１トップ被覆層３３を形成する。第１トップ被覆層３３を形成する第１トップ被覆材料としては、水性アクリル樹脂、水性ウレタン樹脂および水性メラミン樹脂から選択した一種か、あるいは二種以上の混合物４０〜７０重量％、シリカル粉３〜５重量％、メタノールおよび水性アルコールから選択した一種６〜１８重量％、ポリエチレン系水溶性ワックス、シリコーン系水溶性ワックスおよびカルナウバ系水溶性ワックスから選択した一種、または二種以上の混合物５〜１０重量％、パーライトおよび／または雲母片粉５〜１０重量％、ノニオン分散剤およびアニオン分散剤から選択した一種０．２〜０．５重量％、パラフィンワックス、ポリエチレンワックス、シリコーン系撥水剤およびフッ素系撥水剤の中から選択した一種１０〜１５重量％、アルカリ性インク、酸性インクおよびアルカリ性顔料から選択した一種０．５〜１重量％、および消泡剤０．３〜０．５重量％からなるものを使用する。
【００２９】
第１トップ被覆層３３を印刷層３２に形成すると、第１シート１ａから壁紙３０を製造することが完了する。さらに、点線で示す第１水性発泡組成物層３４を第１トップ被覆層３３の上に形成することによっても、第１シート１ａからの壁紙１ａの製造を完了させることができる。第１水性発泡組成物層３４は、回転スクリーン法またはグラビア印刷法を使用して、（固形分換算で）約２０〜１００ｇ／ｍ３の量で第１水性発泡組成物を第１トップ被覆層３３の上に付着形成してから、付着形成被覆層を乾燥することによって形成する。第１水性発泡組成物層３４を形成する第１水性発泡組成物としては、水性アクリル樹脂、水性ＥＶＡ樹脂および水性ウレタン樹脂の中から選択した一種、あるいは二種以上の混合物１０〜５０重量％、水５〜１０重量％、無機充填剤、炭酸カルシウム、タルクおよび二酸化チタンの中から選択した二種以上の混合物３２．５〜３５重量％、シリカル粉５〜１４重量％、イソブタン系水性発泡剤およびイソペンタン系水性発泡剤から選択した一種、あるいは二種の混合物２〜８重量％、ＭＥＧ（モノエチレングリコール）３〜１０重量％、パルプ粉１〜１０重量％、ノニオン乳化剤、アニオン乳化剤および両性乳化剤０．２〜０．５重量％、ノニオン分散剤およびアニオン分散剤一種０．３〜０．５重量％、およびアルカリ性インク、酸性インク、塩基性顔料およびアルカリ性顔料一種１〜２重量％からなるものを使用する。
【００３０】
一方、図４は、壁紙として、自動車の内装シートとして、および建造物の内装シートとして使用される、厚みが０．１５〜０．４ｍｍの２枚のシートからなる積層体４０を示す横断面図である。まず、第２シート１ｂを製造する。第２シート１ｂの他方の面に、即ち建造物などの対向面に、第１被覆材３１の第１被覆材料と同じ組成の第２被覆材料を、グラビア印刷法を使用して（固形分換算で）約２０〜５０ｇ／ｍ２の量で、被覆形成し、被覆材料を乾燥処理して、第２被覆層４１ａを形成する。この第２被覆層４１ａは、熱によって製品中に発生する水平弾性を小さく抑えるとともに、インテリアシートを壁紙として、そして建造物の仕上げ材料として使用する場合に、このシートを壁面に取り付けるために使用する接着剤の水分を原因とするシートの収縮を小さく抑えるものである。
【００３１】
別な実施態様の場合、第２被覆層４１の代わりに、第１難燃性被覆層４１ｂを形成してシートを難燃化する。難燃剤として、水酸化アルミニウムあるいは水酸化マグネシウムを使用し、第２被覆材料と同じ方法で第２シート１ｂの一方の面に第１難燃性材料を被覆形成し、被覆形成した材料を乾燥処理することによって第１難燃性被覆層４１ｂを形成する。第１難燃性被覆層４１ｂを形成する第１難燃性材料としては、水性アクリル樹脂、水性ＥＶＡ樹脂、および水性生物分解性ＥＶＡ樹脂の中から選択した一種１５〜５０重量％、ノニオン分散剤およびアニオン分散剤の中から選択した一種０．２〜０．５重量％、水１５〜２０重量％、水酸化アルミニウムおよび水酸化マグネシウムの混合物２２〜４０重量％、シリコーン系消泡剤および非シリコーン系消泡剤から選択した一種０．３〜０．５重量％、および遠赤外線放出材、翡翠、硬材木炭、黄土、ゲルマニウム、イライトおよび石英斑岩、およびアニオン放出セラニウムの中から選択した一種９．５〜１４重量％からなるものを使用する。
【００３２】
第２被覆層４１ａ、あるいは難燃性被覆層４１ｂとは反対側にある、第２シート１ｂの他方の面に、接着性およびエンボス加工効果を最大化できる接着剤組成物を、コンマ被覆法か回転スクリーン法を用いて（固形分換算）約５０〜１５０ｇ／ｍ２の量で被覆処理し、被覆組成物を乾燥処理して、接着剤組成物層４２ａを形成する。この接着剤組成物層４２ａを形成する接着剤組成物として、水性アクリル樹脂、ＥＶＡ樹脂、生物分解性ＥＶＡ樹脂、水性ポリエチレン樹脂および水溶性ロジン樹脂の中から選択した一種、あるいは二種以上の混合物２０〜５０重量％、水４〜１０重量％、アニオン分散剤およびノニオン分散剤から選択した一種０．２〜０．５重量％、軽量のマイクロセル形材料およびマイクロカプセル形材料の中から選択した一種、あるいは混合物２〜５重量％、炭酸カルシウム、タルクおよび二酸化チタンの中から選択した二種以上の混合物３６〜４５重量％、シリカル粉３〜５重量％、パルプ粉２〜５重量％、イソブタン系水性発泡剤およびイソペンタン系水性発泡剤から選択した一種、あるいは混合物１〜５重量％、ＭＥＧ（モノエチレングリコール）１．５〜４重量％および消泡剤０．３〜０．５重量％からなるものを使用する。また、接着剤組成物層は、上記接着剤組成物９５〜９７重量％および遠赤外線放出材、翡翠、硬材木炭、黄土、ゲルマニウム、イライト、石英斑岩、およびアニオン放出セラニウムの中から選択した一種３〜５重量％からなる。
【００３３】
さらに別な実施態様では、接着剤組成物層４２ａの代わりに、難燃性接着剤組成物層４２ｂを形成し、シート製品を難燃化する。難燃剤としては、水酸化アルミニウムか、あるいは水酸化マグネシウムを使用し、上記接着剤組成物の場合と同じ方法で第２シート１ｂの他方の面に難燃性接着剤組成物を被覆処理することによって難燃性接着剤組成物層４２ｂを形成し、被覆組成物を乾燥する。難燃性接着剤組成物層４２ｂを形成する難燃性接着剤組成物としては、水性アクリル樹脂、水性ＥＶＡ樹脂、生物分解性ＥＶＡ樹脂、水性ポリエチレン樹脂および水溶性ロジン樹脂の中から選択した一種、あるいは二種以上の混合物２０〜５０重量％、水４〜１０重量％、アニオン分散剤およびノニオン分散剤から選択した一種０．２〜０．５重量％、水酸化アルミニウムおよび水酸化マグネシウムの混合物３６〜４５重量％、シリカル粉３〜５重量％、パルプ粉２〜５重量％、軽量のマイクロセル形材料およびマイクロカプセル形軽量材料の中から選択した一種、あるいは混合物２〜５重量％、イソブタン系水性発泡剤およびイソペンタン系水性発泡剤１〜５重量％、ＭＥＧ（モノエチレングリコール）１．５〜４重量％、およびアニオン消泡剤およびノニオン消泡剤の中から選択した一種０．３〜０．５重量％からなるものを使用する。難燃性接着剤組成物層は、上記組成物９５〜９７重量％、および遠赤外線放出材、翡翠、硬材木炭、黄土、ゲルマニウム、イライト、石英斑岩、およびアニオン放出セラニウムの中から選択した一種３〜５重量％からなる。
【００３４】
次に、接着剤組成物層４２ａまたは難燃性接着剤組成物４２ｂの上に第２シート１ｃを積層する。第２シート１ｃの上に、印刷層４３を形成し、この印刷層４３の上に、第１トップ被覆層３３を形成する第１トップ被覆組成物と同じ組成の第２トップ被覆組成物を被覆処理し、乾燥処理して、第２トップ被覆層４４を形成する。二枚のシート１を相互積層し、壁紙、自動車の内装シート、および建造物の仕上げ材料として使用できる積層体４０を製造する。この場合、第２シート１ｃは接着剤組成物層４２に形成し、乾燥オーブン内１８０〜２５０℃の温度で２０〜４０秒間乾燥処理することにより、下にあるシート上にしっかりと積層される。回転スクリーン法、グラビア印刷法、および含侵法を使用して約２０〜１００ｇ／ｍ２の量で第２トップ被覆組成物を被覆処理し、被覆組成物を乾燥することによって第２被覆層４４を形成する。
【００３５】
接着剤組成物層４２のエンボス加工は、第２トップ被覆層４４の形成前に、あるいは形成後に実施できる。エンボス加工効果を最大化するためには、熱媒体オイル、電気加熱ローラ、あるいは彫刻ローラ内に装入した熱水によって彫刻エンボスローラの表面温度を５０〜２００℃に設定した状態で、エンボス加工操作を行うのが好ましい。
【００３６】
図５は、インテリアシート１の生地３から製造した壁紙５０を示す横断面図である。最初に、綿繊維のみからなる生地３を製造する。この生地３の厚みは、０．３ｍｍ（５０〜１５０ｇ／ｍ２）である。グラビア印刷法を使用して、建造物の壁に対向する生地３の一方の面に、第１被覆層３１を形成する第１被覆材料と組成が同じ第３被覆材料を約２０〜５０ｇ／ｍ２の量（固形分換算）で被覆処理し、被覆組成物を乾燥処理して、第３被覆層５１ａを形成する。
【００３７】
コンマ被覆法あるいは回転スクリーン法を使用して、第３被覆層５１ａとは反対側にある生地３の他方の面に、第２水性発泡組成物を０．２〜０．５ｍｍ（１００〜３００ｇ／ｍ２固形分換算）の厚みに被覆処理して、第２水性発泡組成物層５２ａを形成する。生地３の他方の面に第２水性発泡組成物を被覆処理し、１８０〜２５０℃で２０〜４０秒間乾燥オーブン内でゲル化処理し（なお、水性発泡組成物の内部発泡状態は、約５０〜７０％の中間発泡状態になる）、そして冷却処理して、第２水性発泡組成物層５２ａを形成する。第２水性発泡組成物層５２ａを形成する第２水性発泡組成物としては、水性アクリル樹脂、水性ＥＶＡ樹脂および水性ウレタン樹脂の中から選択した一種、あるいは混合物１０〜５０重量％、水５〜１０重量％、無機充填剤、炭酸カルシウム、タルクおよび二酸化チタンの中から選択した二種以上の混合物３３．５〜４０重量％、シリカル粉５〜１４重量％、イソブタン系水性発泡剤およびイソペンタン系水性発泡剤から選択した一種、あるいは混合物２〜１０重量％、ＭＥＧ（モノエチレングリコール）３〜１０重量％、パルプ粉１〜５重量％、およびノニオン分散剤およびアニオン分散剤から選択した一種０．２〜０．５重量％からなるものを使用する。第２水性発泡組成物層は、上記組成物９５〜９７重量％、および遠赤外線放出材、翡翠、硬材木炭、黄土、ゲルマニウム、イライト、石英斑岩、およびアニオン放出セラニウムの中から選択した一種３〜５重量％からなる。
【００３８】
次に、第２水性発泡組成物層５２ａの上に印刷層５３を形成してから、グラビア印刷法を使用して、第１トップ被覆層３３を形成する第１トップ被覆材料と同じ組成の第２トップ被覆材料を（固形分換算で）約２０〜５０ｇ／ｍ２の量で印刷層５３の上に被覆処理し、乾燥処理して、第３トップ被覆層５４を形成する。次に、第３トップ被覆層５４のエンボス加工を行って、生地３からの壁紙５０の製造を完了する。
【００３９】
壁紙５０を難燃化するためには、第３被覆層５１ａの代わりに、第１難燃性被覆層４１ｂを形成する第１難燃性被覆材料と同じ組成の第２難燃性被覆材料５１ｂを形成して、第２難燃性被覆層を形成すればよい。あるいは、第２水性発泡組成物層５２ａの代わりに、水性難燃性発泡組成物を被覆処理して、水性難燃性発泡組成物層５２ｂを形成し、壁紙５０を難燃化してもよい。水性難燃性発泡組成物層５２ｂを形成する水性難燃性発泡組成物としては、水性アクリル樹脂、水性ＥＶＡ樹脂および水性ウレタン樹脂の中から選択した一種、あるいは二種以上の混合物１０〜５０重量％、水５〜１０重量％、無機充填剤、水酸化アルミニウムおよび水酸化マグネシウムの中から選択した混合物３３．５〜４０重量％、シリカル粉５〜１４重量％、イソブタン系水性発泡剤およびイソペンタン系水性発泡剤から選択した一種、あるいは二種の混合物２〜１０重量％、ＭＥＧ（モノエチレングリコール）３〜１０重量％、パルプ粉１〜５重量％、ノニオン乳化剤、アニオン乳化剤および両性乳化剤から選択した一種０．２〜０．５重量％、およびノニオン分散剤およびアニオン分散剤から選択した一種０．３〜０．５重量％からなるものを使用する。水性難燃性発泡組成物層は、上記組成物９５〜９７重量％、および遠赤外線放出材、翡翠、硬材木炭、黄土、ゲルマニウム、イライト、石英斑岩、およびアニオン放出セラニウムの中から選択した一種３〜５重量％からなる。
【産業上の利用可能性】
【００４０】
以上説明してきたように、本発明は、綿繊維単独からなる生地、あるいはこれに生物分解性天然材料を付着処理したものからなるため、天然の質感をもつ上に立体的な効果をもつ環境にやさしいインテリアシートを提供するものである。また、有機化学材料糸から製造した従来のシートとは異なり、本発明のインテリアシートは、焼却または埋立地に埋め立てたときに環境汚染の原因になることはない。
【図面の簡単な説明】
【００４１】
【図１】本発明のシート製造方法を示すフローチャートである。
【図２】図１に示した製造方法で製造したシートを示す横断面図である。
【図３】本発明シートから製造した壁紙を示す横断面図である。
【図４】壁紙として、自動車の内装シートとして、および建造物の仕上げ材料として使用される、本発明シートを二枚積層した積層体を示す横断面図である。
【図５】本発明シートから製造した壁紙を示す横断面図である。
【符号の説明】
【００４２】
１：インテリアシート、
１ｂ：第２シート、
３：多層生地、
５：天然材料層、
７：樹脂層、
９：生地、
１０：第１原料ホッパー、
１１：カーディング機
１２：第１カーディング機、
１４：コンベヤ、
１５：振動スクリーン、
１９ａ：円筒形乾燥機、
１９ｂ：トンネル形乾燥機１９ｂ、
３０：壁紙、
３１：第１被覆層、
３２：印刷層、
３３：第１トップ被覆層、
３４：第１水性発泡組成物層、
４１ａ：第２被覆層、
４１ｂ：難燃性被覆層、
４２ａ：接着剤組成物層、
４２ｂ：難燃性接着剤組成物層、
５１ａ：第３被覆層、
５２ａ：第２水性発泡組成物層。
【図１】
2009525896.tif 000003
【図２】
2009525896.tif 000004
【図３】
2009525896.tif 000005
【図４】
2009525896.tif 000006
【図５】
2009525896.tif 000007
【国際調査報告】
2009525896.tif 000008